(57)【特許請求の範囲】
【請求項１】
鋼材の熱処理時に、加熱前に鋼材に塗布されて鋼材の酸化を防止する鋼材熱処理用酸化防止剤において、
無アルカリガラス：５乃至４０質量％と、金属粉：５乃至２０質量％と、ＳｉＣ：５乃至５０質量％と、酸化物：５乃至２０質量％とを含有し、
前記無アルカリガラスは、その全質量あたり、Ｎａ、Ｋ及びＬｉのアルカリ金属の総量が１質量％以下であり、
残部が水及び水溶性樹脂であることを特徴とする鋼材熱処理用酸化防止剤。
【請求項２】
前記無アルカリガラスは、その軟化点が７００乃至１０００℃であることを特徴とする請求項１の記載の鋼材熱処理用酸化防止剤。
【請求項３】
前記金属粉はアルミニウム粉であり、前記酸化物は酸化クロムであることを特徴とする請求項１又は２に記載の鋼材熱処理用酸化防止剤。
【請求項４】
前記金属粉はアルミニウム粉であり、前記酸化物は酸化クロム及び酸化ニッケルであることを特徴とする請求項１又は２に記載の鋼材熱処理用酸化防止剤。
【発明の詳細な説明】
【技術分野】
【０００１】
本発明は、スラブ等の鋼材を圧延するために加熱処理する際に、鋼材の酸化防止のために、加熱前に鋼材に塗布される鋼材熱処理用酸化防止剤に関し、特に、製造時及び保管時の水素ガスの発生を防止した鋼材熱処理用酸化防止剤に関する。
【背景技術】
【０００２】
スラブ等の鋼材は、１２００℃等の高温に加熱されて、圧延を繰り返され、このため、４〜５時間の長時間、高温に曝される。そこで、多量のスケールが発生して歩留が大幅に低下することを防止するために、従来、鋼材の圧延前の加熱処理の前に、酸化防止剤を鋼材の表面に塗布している（特許文献１、２、３、４、５）。
【０００３】
特許文献１に記載された酸化防止剤は、耐火物、ＳｉＯ２、金属粉、コロイダルシリカ、又はアルミナゾル、合成リン片状ケイ酸化合物及び水溶性樹脂から構成されている。この酸化防止剤は、例えば、鋼材に塗布し、乾燥した後、加熱すると、加熱途中で一部の金属粉が焼結すると共に被膜内を拡散してきた酸素により金属粉は酸化されて、体積が膨張し、被膜自身を緻密化し、酸素の拡散を阻止する。なお、特許文献１の金属粉には、Ａｌが含まれている（請求項１）。
【０００４】
特許文献２には、Ａｌ２Ｏ3：１０〜２５質量％、Ｎａ２Ｏ及び／又はＫ2Ｏの合計：４〜１２質量％、水分：１０〜２５質量％を含有し、残部がＳｉＯ2と不可避不純物からなり、厚さが０．１〜１．０ｍｍの脱炭防止材薄膜と、この脱炭防止材薄膜を補強するサラン樹脂等の補強用薄膜とから構成されることを特徴とする鋼材のシート状脱炭防止材が開示されている。
【０００５】
特許文献３には、１０００℃以上の温度で熱処理するに際し、軟化点が１０００℃以下であるガラス成分を含有し且つ全体としての１２００℃の温度での粘度が１０３ポイズ以上であるガラス組成物からなることを特徴とする酸化防止剤が開示されている。特許文献３には、軟化点が１０００℃よりも低いガラスを使用することにより、１０００℃以上の温度での熱処理に際して、迅速にガラス質の溶融被膜層が形成されることによって、酸化防止効果が得られると記載されている。
【０００６】
特許文献４には、１３００℃以下の軟化点又は融点を有し、ケイ酸塩ガラス、ほうけい酸ガラス又は長石からなるフラックス成分：５〜９０質量％と、ＳｉＣ：５〜９０質量％と、Ｃｒ２Ｏ３：５〜６０質量％と、珪石、ムライト，アルミナ、クロム、ジルコン、ジルコニア又は窒素珪素からなる耐火性充填材：０〜７５質量％とを含む鋼材の酸化脱炭防止用組成物が開示されている。ＳｉＣは、溶融状態で粘性を有するフラックス成分中において、ＳｉＣを酸化させる物質により、ＳｉＯ、ＳｉＯ２、ＣＯ、ＣＯ２となり、ＣＯ、ＣＯ２が、塗膜中に微細な気泡を形成する。この気泡の内部は還元雰囲気であり、鋼材表面が直接酸素と接することを妨げる役目をする。また、Ｃｒ２Ｏ３は、高温時のファヤライト（fayalite:２ＦｅＯ・ＳｉＯ２）の生成を防止し、塗膜の軟化を抑える作用を有すると考えられる。Ｃｒ２Ｏ３が存在しないと、鋼材は酸化されやすくなる。これは、鋼材に塗布した組成物中を拡散してきた酸素により鋼材表面が酸化され、生じたＦｅＯと組成物中のＳｉＯ２とでファヤライトが生成し、塗膜の粘度が著しく低下することで、塗膜中の酸素の拡散速度が速くなったり、鋼材表面から組成物が流下することにより、鋼材の酸化がより促進されることによるものと考えられると、特許文献４に記載されている。
【０００７】
特許文献５には、１０００℃以下の軟化点又は融点を有するフラックス成分：５〜８０質量％と、１０００℃以上の融点を有する耐火性充填剤成分：５〜８０質量％と、１０００℃以上の融点を有する耐火性炭化物又は窒化物成分：５〜８０質量％と、樹脂成分：５〜２０質量％とを含むシート成形用組成物が開示されている。この酸化脱炭防止用シート成形物は、これを鋼材に貼り付けると、鋼材加熱時に、このシート成形物が溶融又は軟化し、通気性がない均一な連続酸化脱炭防止被膜を鋼材表面に形成する。この被膜によって、鋼材表面は効果的に炉内雰囲気から遮断され、粒界酸化がない健全な表面を持つ鋼材が熱延工程に搬送され、粒界酸化に起因した割れ等の欠陥がない熱延鋼帯を製造することができる。
【先行技術文献】
【特許文献】
【０００８】
【特許文献１】特公昭５６−２６６９３号公報
【特許文献２】特許第２７３５５６８号公報
【特許文献３】特開平２−２０９４２０号公報
【特許文献４】特許第３３７１１４２号公報
【特許文献５】特開２００１−２０７２１７号公報
【発明の概要】
【発明が解決しようとする課題】
【０００９】
酸化防止剤に、金属粉、特にアルミニウム粉を添加すると、鋼材の表面に塗布された酸化防止剤の被覆層の中のアルミニウム粉が鋼材の加熱中に徐々に酸化され、被覆層内を還元雰囲気状態にする。このように、酸化防止剤中にアルミニウム粉を添加すると、被覆層内が還元雰囲気状態になる結果、鋼材の酸化を防止することができる。よって、酸化防止剤にアルミニウム粉を添加することは、鋼材の酸化防止上、有益である。
【００１０】
しかしながら、このアルミニウム粉は、酸化防止剤の製造過程で、アルカリ性水溶液中に添加されると、このアルミニウムはアルカリ性水溶液と反応し、水素ガスを発生するため、製造容器の膨張及び破裂を生じさせる虞があり、安全性に問題があった。また、酸化防止剤の保管時においても、同様に、アルミニウムはアルカリ性水溶液と反応し、水素ガスを発生し、保管容器の膨張及び破裂を生じさせる虞がある。
【００１１】
また、特許文献５に記載の方法は、シートを鋼材に貼り付ける際に接着剤が必要であり、シート化前のスラリー状成形物以外の樹脂を用いる場合は、燃焼した際にシートが鋼材から剥離する虞れがある。このため、実際にシートを鋼材に貼り付ける場合は、シート成形物とスラリー状成形物の２つが必要となり、実用的ではない。このように、従来、種々の酸化防止剤が提案されているが、製造時及び保管時の品質安定性については何ら課題とされておらず、また、特許文献５では、アルミニウム粉とアルカリガラスを使用しているにも拘わらず、水素ガス発生については、何ら認識されていない。
【００１２】
本発明はかかる問題点に鑑みてなされたものであって、酸化防止剤の製造時及び保管時に、水素ガスが発生することを防止し、容器の破裂を防止することができる鋼材熱処理用酸化防止剤を提供することを目的とする。
【課題を解決するための手段】
【００１３】
本発明に係る鋼材熱処理用酸化防止剤は、
鋼材の熱処理時に、加熱前に鋼材に塗布されて鋼材の酸化を防止する鋼材熱処理用酸化防止剤において、
無アルカリガラス：５乃至４０質量％と、金属粉：５乃至２０質量％と、ＳｉＣ：５乃至５０質量％と、酸化物：５乃至２０質量％とを含有し、
前記無アルカリガラスは、その全質量あたり、Ｎａ、Ｋ及びＬｉのアルカリ金属の総量が１質量％以下であり、
残部が水及び水溶性樹脂であることを特徴とする。
【００１４】
この鋼材熱処理用酸化防止剤において、例えば、
前記無アルカリガラスは、その軟化点が７００乃至１０００℃である。
【００１５】
また、例えば、
前記金属粉はアルミニウム粉であり、前記酸化物は酸化クロムであり、残部が水及び水溶性樹脂であるか、又は
前記金属粉はアルミニウム粉であり、前記酸化物は酸化クロム及び酸化ニッケルであり、残部が水及び水溶性樹脂であることが好ましい。
【発明の効果】
【００１６】
本発明によれば、無アルカリガラスを使用しているので、アルミニウム粉等の金属粉との反応により、水素ガスが発生することはない。このため、製造容器の膨張及び破裂を防止することができる。
【発明を実施するための形態】
【００１７】
以下、本発明の実施の形態について、具体的に説明する。例えば、スラブ鋼材を圧延する際には、鋼材は、例えば、１２００℃の高温に４〜５時間加熱され、数回の圧延処理を施される。このような高温に長時間曝されるため、通常、加熱前に、スラブ鋼材の表面に酸化防止剤を塗布して、鋼材の表面の酸化を抑制している。本発明に係る鋼材熱処理用酸化防止剤は、無アルカリガラス：５乃至４０質量％と、金属粉：５乃至２０質量％と、ＳｉＣ：５乃至５０質量％と、酸化物：５乃至２０質量％とを含有し、前記無アルカリガラスは、その全質量あたり、Ｎａ、Ｋ及びＬｉのアルカリ金属の総量が１質量％以下である。また、前記金属粉は、代表的には、アルミニウム粉である。更に、前記酸化物は、代表的には、酸化クロム又は酸化クロム及び酸化ニッケルである。残部は、基本的には、水及びバインダーとしての水溶性樹脂である。この水及び水溶性樹脂は、最大８０質量％であるが、少なくとも、２０質量％以上は必要である。塗布性を向上させるために、アルコールを１〜２質量％含有させてもよい。
【００１８】
以下、各成分の添加理由及び組成限定理由について説明する。
【００１９】
「無アルカリガラス：５乃至４０質量％」
「無アルカリガラス中のＮａ、Ｋ及びＬｉ：無アルカリガラスの全質量％あたり総量で１質量％以下」
無アルカリガラス中に、Ｎａ，Ｋ及びＬｉからなるアルカリ成分を、１質量％以上添加すると、ガラスの軟化点が低下し、酸化防止剤中で、バインダーとしての役割を果たせなくなり、酸化防止の効果が得られない。アルカリ成分は、金属粉と反応し、容器の膨張及び容器の破裂に繋がる。このため、アルカリ成分は、１質量％以下とすることが必要である。
【００２０】
また、酸化防止剤中に、無アルカリガラスを５質量％以上添加しないと、加熱したときのバインダーとしての役割がなくなり、均一に塗膜を形成することができなくなる。また、無アルカリガラスが４０質量％を超えると、無アルカリガラスを水に分散させることができないため、塗布することができなくなる。この無アルカリガラスの特に好ましい含有量は、１０乃至３０質量％である。
【００２１】
「金属粉：５乃至２０質量％」
アルミニウム粉（Ａｌ粉）等の金属粉は、鋼材の表面に塗布された酸化防止剤の被覆層内を還元性雰囲気状態にする。
【００２２】
金属粉が酸化防止剤中で５質量％未満では、還元性雰囲気状態を形成できず、酸化防止剤としての性能を果たせなくなる。一方、金属粉を２０質量％を超えて添加しても問題はないが、無アルカリガラス、ＳｉＣ、及び酸化物の種類及び含有量の兼ね合いから、金属粉の含有量は、５乃至２０質量％とする。
【００２３】
「ＳｉＣ：５乃至５０質量％」
ＳｉＣは、酸化防止剤の主成分であり、酸化防止剤の高温域における耐熱性を高めると共に、鋼材の表面に塗布された酸化防止剤の被覆層内を還元雰囲気状態にする。ＳｉＣが５質量％未満では、還元性雰囲気状態を形成できず、酸化防止剤としての性能を果たせなくなる。ＳｉＣは雰囲気中の酸素により酸化され、ＳｉＯ２とＣＯに分解される、発生したＣＯは、微細な気泡として被膜中に残留することにより、還元性雰囲気になるため、鋼材の表面酸化を防止する。
【００２４】
一方、ＳｉＣが５０質量％超えると、ＳｉＣを水に分散させることができないため、酸化防止剤の鋼材への塗布が困難になる。ＳｉＣの特に好ましい含有量は２０乃至４０質量％である。
【００２５】
「酸化物：５乃至２０質量％」
酸化物が５質量％未満であると、塗膜の軟化を防止できなくなり、酸化防止効果がなくなる。酸化物が少ないと、ファヤライトが生成され、酸化されやすくなり、酸化スケールが生成することで、剥離性が悪くなる。一方、酸化物が２０質量％より多くても問題はないが、無アルカリガラス、ＳｉＣ及び金属粉の含有量の兼ね合いから、酸化物は５乃至２０質量％とする。酸化物は特に酸化クロムと酸化ニッケルが好ましい。
【００２６】
この剥離性は、以下の意義を有する。酸化防止剤を鋼材に塗布し、十分に乾燥させた後、加熱炉に鋼材を投入する。その後、加熱炉から出された鋼材は、圧延工程に入るが、その前に圧力をかけた大量の水で、鋼材に付着した酸化スケールと酸化防止剤を剥離させる（デスケーリング工程）。このデスケーリング工程で、酸化防止剤を剥離できないと、圧延時に酸化スケールが鋼材に巻き込まれてしまい、表面疵発生の原因になる。このため、本発明の酸化防止剤は、加熱前においては、鋼材との密着性は良いものの、加熱後のデスケーリング工程においては、剥離性が良いものが必要になる。また、酸化クロム単体の場合及び酸化クロムと酸化ニッケルの複合物の場合のいずれの場合も、品質安定性は良好であり、酸化防止効果も良好である。しかし、鋼材として、Ｎｉ鋼を使用した場合には、酸化ニッケルを添加させた方が、より剥離性が良く、酸化防止効果が良好である。酸化ニッケルを添加した酸化防止剤は、加熱中のＮｉ鋼との密着性が良く、加熱後の良好な剥離性に繋がるものと考えられる。
【００２７】
「水溶性樹脂：１乃至２０質量％」
水溶性樹脂は、バインダーとして機能する。そして、酸化防止剤をスラブ鋼材に密着させるためには、酸化防止剤に水溶性樹脂を１質量％以上添加する必要がある。しかし、水溶性樹脂が２０質量％よりも多いと、酸化防止剤の粘性が高くなりすぎてしまうため、鋼材への塗布性が劣化する。無アルカリガラス、金属粉、ＳｉＣ及び酸化物の残部は、基本的には、２０乃至８０質量％の水及び水溶性樹脂である。このため、樹脂としては、水に溶解する水溶性樹脂を使用する必要がある。
【００２８】
「無アルカリガラスの軟化点：好ましくは、７００乃至１０００℃」
鋼材を９００〜１３００℃の温度で熱処理する場合、無アルカリガラスの軟化点が７００℃未満では、バインダーとしての効果が若干低下し、また、前記軟化点が１０００℃を超えるものは、酸化防止剤中で、溶融せず、鋼材表面の酸化防止剤層の均一性が若干低下し、酸化防止効果が劣ることになる。よって、熱処理温度が９００〜１３００℃の場合は、軟化点が７００〜１０００℃の無アルカリガラスを使用すると、より酸化防止効果が優れたものとなる。
【００２９】
上述の如く構成された酸化防止剤を、スラブ鋼材の圧延時等に、加熱等の熱処理に先立ち、そのスラブ等の表面に塗布し、加熱した後、圧延する。そうすると、アルミニウム粉等の金属粉は、加熱中に、徐々に酸化され、熱処理（圧延）中の酸化防止剤被覆層の内部が還元雰囲気状態にされ、スラブ鋼材等の表面の酸化が防止される。このとき、本発明は、無アルカリガラスを使用しているので、製造時又は保管時に、アルミニウムがアルカリ水溶液と反応して、水素ガスが発生することがなく、容器の膨張及び破裂等が生じない。よって、本発明の酸化防止剤は、安定しており、安全性が高い。
【００３０】
アルカリ水溶液に対して、アルミニウムは、
Ａｌ＋ＯＨ−＋３Ｈ２Ｏ→［Ａｌ（ＯＨ）４］−＋（３／２）Ｈ２
の酸化還元反応により、アルカリ水溶液中に溶ける。
一方、アルミニウムと水は、
Ａｌ＋３Ｈ２Ｏ→Ａｌ（ＯＨ）３＋（３／２）Ｈ２
の反応が生じる可能性があるが、この反応は常温では起きない。ところが、アルカリ水溶液中においては、水酸化アルミニウムＡｌ（ＯＨ）３は、Ａｌ３＋がＯＨ−と錯イオンを形成するので、ＯＨ−が過剰に存在すれば、
Ａｌ（ＯＨ）３＋ＯＨ−→［Ａｌ（ＯＨ）４］−
の反応が生じることになる。よって、アルカリ水溶液が存在すると、上記反応が起こりやすくなり、アルミニウムはアルカリと反応して水素を発生する。このため、本発明においては、このアルミニウムとアルカリとの反応が生じないようにするため、無アルカリガラスを使用することにより、酸化防止剤を中性に保持する。このように、無アルカリガラスを含有することにより、酸化防止剤の品質が安定化する。
【実施例】
【００３１】
以下、本発明の実施例及び本発明の範囲から外れる比較例に基づいて、本発明の効果について説明する。実施例及び比較例の特性の評価は、品質安定性と酸化防止効果とで判定した。品質安定性の評価は、酸化防止剤の組成物を調合して１週間経過した後の容器の外観及び開封時の音、と表面状態を確認し、水素ガスとみられる気泡の発生がない状態を、○とした。酸化防止剤の効果の評価は、鋼材に酸化防止剤を塗布する前の鋼材重量と、熱処理後の鋼材重量との間の差である重量減少量が１％以下のものを、酸化防止効果が良好であったとして、○とした。
【００３２】
下記表１は、使用したガラスＡ，Ｂ，Ｃの組成（質量％）を示す。また、下記表２は、このガラスを使用した酸化防止剤の組成（質量％）を示す。表１に示すように、ガラスＡ及びＢは、Ｎａ＋Ｋ＋Ｌｉのアルカリ金属の総量が、１質量％以下であり、無アルカリガラスであるが、ガラスＣは、これらのアルカリ金属の総量が９．５質量％と高く、アルカリガラスである。また、表２に示すように、比較例１は、無アルカリガラスを使用しないものである。また、比較例５は、水溶性樹脂を含有しないものである。その他の比較例２〜４，６〜８は、無アルカリガラス、Ａｌ粉、ＳｉＣ及び酸化物のいずれかの組成が本発明の範囲を外れているものである。
【００３３】
【表１】
0006265378.tif 000002
【００３４】
【表２】
0006265378.tif 000003
【００３５】
表１のガラスＡ、Ｂ又はＣを使用し、表２の実施例１〜９及び比較例１〜４，６〜８の配合で、酸化防止剤を調合した。この酸化防止剤を、予め表面の黒皮を除去したＮｉ鋼に塗布した。この酸化防止剤の塗布は、塗布量が１ｋｇ／ｍ２になるように、乾燥させながら、鋼材の全面に被着させた。酸化防止剤を全面に塗布した後、１１０℃の乾燥機にて完全に乾燥させた後、８００℃の加熱炉に投入した。試験片を投入した後、８００℃から１２５０℃まで３時間かけて昇温させ、１２５０℃の一定温度に３時間加熱した。加熱後は炉の中で自然冷却させた後、生じた酸化スケールを除去して、鋼材の重量減少量を測定した。重量減少量の測定結果を酸化防止効果として、下記表３に示す。
【００３６】
【表３】
0006265378.tif 000004
【００３７】
この表３に示すように、実施例１〜９の配合で調合した酸化防止剤は、品質的にも安定であり、酸化防止効果が良好であった。これに対し、比較例１は、酸化防止の効果が見られず、また、調合後、１週間経過後の状態では、開封時に、水素ガスの発生を示す気泡がみられた。このため、品質が不安定であった。また、比較例２〜４，６〜８は、品質安定性は良好であるが、酸化防止の効果がみられなかった。なお、例えば、アルミニウム以外に、無アルカリガラス、ＳｉＣ、酸化クロム，酸化ニッケルも粉末である。通常、これらの原料粉末の粒径は、約５〜１００μｍである。
【産業上の利用可能性】
【００３８】
本発明の鋼材熱処理用酸化防止剤は、品質の安定性及び酸化防止効果が優れており、スラブ鋼材等の鋼材の圧延加熱時等の酸化防止に極めて有益である。